(57)【要約】【課題】蛍光体を発光ダイオード（ＬＥＤ）素子に層状化し、効率的な発光素子を生成して非線形効果を最小化する方法を提供する。【解決手段】ＬＥＤと１つ又はそれよりも多くの蛍光体を含み、各蛍光体に対して（入射ＬＥＤ光束）×（蛍光体の励起断面積）×（蛍光体材料の減衰期間）の積として定義される性能指数（ＦＯＭ）が０．３よりも小さいＬＥＤランプ。そのような構成は、駆動電流のある一定の範囲にわたってルーメン出力及び色安定性の改善した発光素子を提供する。【選択図】図１【特許請求の範囲】
【請求項１】
ＬＥＤと１つ又はそれよりも多くの蛍光材料とを含む発光素子であって、
各蛍光材料に対して、（入射ＬＥＤ光束）×（蛍光体の励起断面積）×（蛍光材料減衰期間）の積が０．３よりも小さい、
ことを特徴とする発光素子。
【請求項２】
前記ＬＥＤは、半導体材料から成ることを特徴とする請求項１に記載の素子。
【請求項３】
前記ＬＥＤは、３５０と４９０ｎｍの間の光を放射することを特徴とする請求項１に記載の素子。
【請求項４】
前記積は、０．１よりも小さいことを特徴とする請求項１に記載の素子。
【請求項５】
前記蛍光材料は、Ｅｕ2+−Ｍｎ2+エネルギ転移をもたらすことを特徴とする請求項１に記載の素子。
【請求項６】
前記蛍光材料は、Ｅｕ3+、Ｔｂ3+、Ｍｎ4+、Ｐｒ3+、Ｅｕ2+、又はＣｅ3+のうちの少なくとも１つを含むことを特徴とする請求項１に記載の素子。
【請求項７】
請求項６に掲載の蛍光体よりも遠くに前記ＬＥＤチップから分散された第１の蛍光材料を含み、
前記第１の蛍光材料は、請求項６に掲載の蛍光体よりも遅い減衰期間を有する、
ことを特徴とする請求項６に記載の素子。
【請求項８】
前記ＬＥＤチップにより近く置かれたより速い減衰期間を備えた少なくとも１つの蛍光体と、該ＬＥＤチップからより遠くのより遅い減衰期間を有する少なくとも１つの蛍光体とを含むことを特徴とする請求項１に記載の素子。
【請求項９】
前記蛍光材料は、前記ＬＥＤから遠隔に位置決めされていることを特徴とする請求項１に記載の素子。
【請求項１０】
前記ＬＥＤに隣接する第１の層に位置決めされた速い減衰期間を有する第１の蛍光材料と、より長い減衰期間を有して該ＬＥＤから遠隔に位置決めされた第２の層内の蛍光材料とを含むことを特徴とする請求項１に記載の素子。
【請求項１１】
３つ又はそれよりも多くの蛍光体層を有することを特徴とする請求項１０に記載の素子。
【請求項１２】
前記ＬＥＤから外向きの方向にある各蛍光体層は、より長い減衰期間を有することを特徴とする請求項１１に記載の素子。
【請求項１３】
前記蛍光体層は、１つ又はそれよりも多くの蛍光体から成ることを特徴とする請求項１０に記載の素子。
【請求項１４】
約１ｍｓよりも短い減衰期間を備えて、比較的前記ＬＥＤにより近く位置決めされた蛍光体と、該ＬＥＤから遠く離れて位置決めされて、約３ｍｓよりも大きな減衰期間を有する蛍光体とを含むことを特徴とする請求項１に記載の素子。
【請求項１５】
Ｅｕ2+−Ｍｎ2+蛍光体は、前記ＬＥＤから遠い層において使用されることを特徴とする請求項８に記載の素子。
【請求項１６】
蛍光体変換ＬＥＤランプを生成する方法であって、
ＬＥＤチップを準備する段階と、
次に、１つ又はそれよりも多くの蛍光材料を前記ＬＥＤチップの上に堆積させる段階と、
を含み、
前記蛍光材料は、各蛍光材料に対して（入射ＬＥＤ光束）×（蛍光体の励起断面積）×（蛍光材料減衰期間）の積が０．３よりも小さくなるように選択されて堆積される、
ことを特徴とする方法。
【発明の詳細な説明】
【技術分野】
【０００１】
本発明の例示的実施形態は、蛍光体を発光ダイオード（ＬＥＤ）素子に層状化し、効率的な発光素子を生成して非線形効果を最小化する方法に関する。それは、ＬＥＤに関連する特定の用途を見出し、それに対する特定の参照文献を用いて以下に説明する。しかし、本発明の例示的実施形態は、他の類似の用途にも適することは認められるものとする。
【背景技術】
【０００２】
発光ダイオード（ＬＥＤ）は、光スペクトルの特定の領域にピーク波長を有する光を発生することができる公知の半導体素子である。ＬＥＤは、典型的に、照明器、指示器、及びディスプレイとして使用される。しかし、一般的照明に対する可能性も非常に大きい。最初は、最も効率的なＬＥＤは、光スペクトルの赤色領域にピーク波長を有する光、すなわち、赤色光を放出した。しかし、窒化ガリウム（ＧａＮ）ダイに基づく種類のＬＥＤも開発されており、これは、スペクトルの青色及び／又はＵＶ領域にピーク波長を有する光を効率的に放射することができる。この種類のＬＥＤは、現在、かなり明るい出力光をもたらすことができる。
【０００３】
青色及びＵＶ光は、赤色光よりも短いピーク波長を有するために、ＧａＮベースのＬＥＤダイによって発生した青色／ＵＶ光は、より長いピーク波長を有する光に容易に変換することができる。第１のピーク波長を有する光（一次光）は、燐光として公知の処理を使用して、より長いピーク波長を有する光（二次光）に変換することができることは当業者に公知である。燐光処理は、フォトルミネッセンス蛍光材料による一次光の吸収を伴っており、これは、蛍光材料の原子を励起して二次光を放射するように作用する。二次光のピーク波長は、蛍光材料に依存することになる。蛍光材料の種類は、特定のピーク波長を有する二次光を生じるように選択することができる。
【０００４】
米国特許第５、９９８、９２５号によると、例えば、（Ｙ0.4Ｇｄ0.6）3Ａｌ5Ｏ12：Ｃｅから成る蛍光体は、ＧａＮダイから放射される青色光の一部分を黄色光に変換するのに使用される。青色ＧａＮ素子発生光及び黄色蛍光体放出光から成るＬＥＤ素子の全放射は、ほぼ白色光である。米国特許第６、５２２、０６５号によると、同様な結果は、ＵＶ放射ＧａＮダイを使用して得ることができる。この特許では、例えばＣａ1.94Ｎａ1.03Ｅｕ0.03Ｍｇ2Ｖ3Ｏ12から成る蛍光体が、ＧａＮ放射ＵＶ光の少なくとも実質的な部分を白色光に変換するのに使用されている。
【０００５】
上述の白色ＬＥＤランプには、特にＵＶ−ＬＥＤ素子に存在する２つの主要な問題がある。第１に、放射されたＵＶ波長での蛍光体の吸収が高くない場合には、ダイから放出されて蛍光体コーティングを通って浸出する有意な量の放射が存在する。眼は、ＵＶ放射を十分知覚しないために、ランプの全体的ルーメン出力は、低下する。同様に、過度の青色光浸透は、ランプの色合いを損ねる。この浸透に対処し、かつ蛍光体層の所要厚みを低減するために、量子効率（ＱＥ）を増加させてＬＥＤ放射の吸収を高めた新しい蛍光体が開発されている。しかし、このＱＥ及び吸収の増加は、ＬＥＤチップから高い入射光束を受ける遅い減衰期間を備えた蛍光体が飽和をもたらす可能性があるという第２の問題に寄与しただけであった。この損失機構は、白色光又は飽和色光源の効率を厳しく制限する可能性がある。更に、変動するＬＥＤ駆動電流による実質的に一定のカラーポイントのような他の要件は、有意な蛍光体飽和が存在する場合には満足させることが事実上不可能である。
【０００６】
すなわち、蛍光体の飽和を最小化し、それによってランプ効率を改善して駆動電流のある一定の範囲を通じて安定したランプの色合いを維持するようにＬＥＤランプ内の蛍光体を選択し、及び／又は配置する方法に対する必要性が存在する。
【０００７】
【特許文献１】米国特許第５、９９８、９２５号
【特許文献２】米国特許第６、５２２、０６５号
【非特許文献１】Ｓ．Ｍｉｋｏｓｈｉｂａ、Ｓ．Ｓｈｉｒａｉ、Ｓ．Ｓｈｉｎａｄａ、及びＭ．Ｆｕｋｕｓｈｉｍａ、「Ｊ．Ａｐｐｌ．Ｐｈｙｓ．」５０、１０８８（１９７９）
【発明の開示】
【０００８】
本発明の例示的実施形態の１つの態様により、発光ダイオード又はレーザと１つ又はそれよりも多くの蛍光材料とを含み、各蛍光材料に対して（入射ＬＥＤ光束）×（蛍光体の励起断面積）×（蛍光材料の減衰期間）の積が０．３よりも小さい発光素子が提供される。
【０００９】
本発明の例示的実施形態の第２の態様により、蛍光体変換ＬＥＤランプを生成する方法が提供され、本方法は、ＬＥＤチップを準備する段階、次にＬＥＤチップの上に１つ又はそれよりも多くの蛍光材料を堆積させる段階を含み、蛍光材料は、各蛍光材料に対して（入射ＬＥＤ光束）×（蛍光体の励起断面積）×（蛍光材料の減衰期間）の積が０．３よりも小さくなるように選択されて堆積される。
【００１０】
ランプに含めるために選択された蛍光体に応じて、蛍光体は、上述の式を満足させるために、ＬＥＤチップにより近いか又はそれから遠く離れて堆積させることができる。速い減衰期間を有する蛍光体に対しては、上述の式は、たとえそのような蛍光体がＬＥＤチップの近くに置かれた場合でも一般的に満足させることができる。遅い減衰期間を有する蛍光体に対しては、ランプは、蛍光体上への平均入射光束を低減するために、これらの蛍光体がＬＥＤチップから遠く離れて置かれるように設計されるべきである。
【発明を実施するための最良の形態】
【００１１】
図１を参照すると、例示的な蛍光体−変換発光素子又はランプ１０を示している。発光アセンブリ１０は、発光ダイオード（ＬＥＤ）チップ１２のような半導体ＵＶ又は青色放射線源と、ＬＥＤチップに電気的に取り付けられたリード１４とを含む。リード１４は、より厚いリードフレーム１６によって支持された細いワイヤを含むことができ、又はリードは、自己支持電極を含むことができて、リードフレームを省略してもよい。リード１４は、ＬＥＤチップ１２に電流を供給し、従って、ＬＥＤチップ１２に放射線を放出させる。
【００１２】
ＬＥＤチップ１２は、ＬＥＤチップ及び封入材料２０を取り囲むシェル１８内に封入することができる。シェル１８は、例えば、ガラス又はプラスチックとすることができる。ＬＥＤ１２は、封入材料２０内で実質的に中心に位置することが好ましい。封入材料２０は、エポキシ、プラスチック、低温ガラス、ポリマー、熱可塑性材料、熱硬化性材料、樹脂、又は当業技術で公知の他の種類のＬＥＤ封入材料であることが好ましい。任意的に、封入材料２０は、スピンオンガラス又は一部の他の高屈折率材料である。封入材料２０は、エポキシ、又はシリコーンのようなポリマー材料が好ましい。シェルは、任意的に、省略することができ、又は封入材料と同一材料とすることができる。シェル１８及び封入材料２０の両方は、透明であるか又はＬＥＤチップ１２及び蛍光体含有層２２によって生成された光の波長に関して実質的に光透過性であるのが好ましい。ＬＥＤチップ１２は、例えば、リードフレーム１６により、自己支持電極、シェル１８の底面により、又はシェル又はリードフレームに取り付けられた台座（図示せず）により支持することができる。
【００１３】
照明システムの構造は、ＬＥＤチップ１２に放射的に結合した蛍光体層２２を含む。放射的に結合したとは、要素が互いに関連付けられ、従って、一方の要素からの放射が他の要素に伝達されることを意味する。この蛍光体組成物２２は、あらゆる適切な方法によってＬＥＤチップ１２上に堆積される。例えば、蛍光体の水ベースの懸濁液が形成され、ＬＥＤ表面に蛍光体層として付加することができる。１つのそのような方法では、蛍光体粒子がランダムに懸濁されたシリコーンスラリがＬＥＤの周囲に置かれる。すなわち、蛍光体組成物２２は、蛍光体懸濁液をＬＥＤチップ１２の上に被覆して乾燥させることにより、ＬＥＤチップ１２の発光面の上又は発光面上に直接被覆することができる。シェル１８及び封入材料２０の両方は、好ましくは透明であり、又はそうでなければ、白色光２４をこれらの要素を通して伝達させるように設計される。
【００１４】
素子は、放出放射線が蛍光体上に向けられた時に白色光を生成することができるあらゆる半導体青色又はＵＶ光源を含むことができる。好ましい実施形態では、半導体光源は、様々な不純物でドープされた青色放射ＬＥＤを含むことができる。すなわち、ＬＥＤは、あらゆる適切なＩＩＩ−Ｖ、ＩＩ−ＶＩ、又はＩＶ−ＩＶ族半導体層に基づく半導体ダイオードを含むことができ、約２５０から５００ｎｍまでの放射波長を有することが好ましい。ＬＥＤは、ＧａＮ、ＺｎＳｅ、又はＳｉＣを含む少なくとも１つの半導体層を含有することができることが好ましい。例えば、ＬＥＤは、式ＩｎiＧａjＡｌkＮ（ここで、０≦ｉ、０≦ｊ、０≦ｋ、かつｉ＋ｊ＋ｋ＝１）で表わされ、約２５０ｎｍより大きくて約５００ｎｍよりも小さな放射波長を有する窒化化合物半導体を含むことができる。そのようなＬＥＤ半導体は、当業技術で公知である。放射線源は、便宜的に本明細書ではＬＥＤとして説明する。しかし、本明細書で使用される場合、この用語は、例えば半導体レーザダイオードを含む全ての半導体放射線源を包含するという意味である。
【００１５】
１つの例示的なＬＥＤチップは、Ｓｉ又はサファイアのような基板上に配置されたＧａＮのような第１のクラッド層を用いて形成され、ｎ−ＡｌwＧａ(1-w)Ｎの構造を有する。任意的なｎ−ＧａＮクラッド層を追加することもできる。ＩｎＧａＮ多重量子井戸層を含む活性層が、次に形成される。ｐ−ＡｌvＧａ(1-v)Ｎ構造、ｐ−ＡｌvＧａ(1-v)Ｎクラッド層、及びｐ−ＧａＮクラッド層のような一連の任意的なｐ型クラッド層が、活性層上に配置される。構造を完成させるために、上面（ｐ型）及び底面（ｎ型）上に金属接点が形成される。レーザダイオードを形成するために、反射面を対向する各縁部に沿って形成し、レーザ空洞を形成することができる。ｐ型接点に適切な組成物は、合金か、又はｐ−ＧａＮ層に接触したニッケル豊富組成物とニッケル豊富層に接触した金豊富組成物とによる、ニッケル−金である。ｎ型接点に適切な組成物は、合金か、又は基板と接触したチタン豊富組成物とチタン富有層に接触したアルミニウム豊富組成物とによる、チタン−アルミニウムである。接点は、当業技術で公知のあらゆる手段によって堆積させることができる。
【００１６】
本明細書で説明する本発明の例示的構造体の一般的説明は、無機ＬＥＤベースの光源に関するものであるが、ＬＥＤチップは、特に断りのない限り、有機光放射性構造又は他の放射線源で置き換えることができること、及びＬＥＤチップ又は半導体へのどの参照もあらゆる適切な放射線源の例示に過ぎないことを理解すべきである。
【００１７】
有機光放射性構造は、当業技術で公知である。一般的な高効率の有機放射性構造は、二重へテロ構造ＬＥＤと呼ばれる。この構造は、従来の無機ＬＥＤに非常に類似している。この種の素子では、ガラスの支持層は、インジウム／スズ酸化物（ＩＴＯ）の薄層によって被覆され、構造体のための基板を形成する。次に、薄い（１００〜５００Å）主としてホール輸送の有機層（ＨＴＬ）が、ＩＴＯ層上に堆積される。ＨＴＬ層の表面上に薄い（典型的に、５０〜１００Å）放出層（ＥＬ）が堆積される。これらの層が薄すぎる場合には、薄膜の厚みの増加時に薄膜の連続性に中断が存在する場合があり、内部抵抗が増加して、作動のためにより高い電力消費を必要とする。放出層（ＥＬ）は、ＥＬ上に堆積した１００〜５００Å厚の電子輸送層（ＥＴＬ）から注入される電子とＨＴＬ層からの正孔とのための再結合サイトを提供する。ＥＴＬ材料は、電荷欠損中心（正孔）に対するよりも大幅に高い電子に対する移動度によって特徴付けられる。
【００１８】
作動においては、電力がダイ１２に供給されてそれを活性化する。ダイ１２は、活性化されると、その上面から離れる方向に一次光を放射する。放射された一次光は、蛍光体含有層２２によって吸収される。蛍光体層２２は、次に、一次光の吸収に反応して二次光、すなわち、より長いピーク波長を有する変換光を放射する。二次光は、層２２内の蛍光体によって様々な方向にランダムに放射される。二次光の一部は、ダイ１２から離れるように放射され、封入材料２０（レンズとして作用する場合がある）を通って伝播し、出力光として素子１０を出る。封入材料及び／又はシェル１８は、必要に応じて出力光を様々な方向に向けることができる。
【００１９】
図１の設計の１つの欠点は、遅い減衰期間（すなわち、長い発光寿命）を備えた蛍光体では、ある一定のＬＥＤに存在する高い光束が、励起した定常状態の大きな母集団をもたらす点である。これは、利用可能な蛍光体の飽和をもたらし、蛍光体の発光効率を悪化させ、ルーメン出力の低下をもたらすものである。更に、高いＬＥＤ駆動電流では、より大きなＵＶ光束は、これらの蛍光体の発光効率を一層悪化させる傾向を有し、異なる駆動電流に対して色温度の重大な変化をもたらす。これは、ＵＶ−ＬＥＤ蛍光体に対して特に問題である。例えば、ＵＶ放射ＬＥＤチップと共に使用することができるＥｕ2+−Ｍｎ2+エネルギ転移蛍光体では、チップからの入射ＵＶ光は、Ｅｕ2+イオンによって吸収され、そのエネルギは、次にＭｎ2+に転移され、Ｍｎ2+からの緑色、黄色、オレンジ色、又は赤色放射を生じる。主な問題は、飽和の影響を受け易くさせるＭｎ2+の遅い減衰期間（＞１０ｍｓ）にある。この問題は、高い吸収を備えた蛍光体、すなわち、入射ＵＶ浸透の減少に好ましく使用される種類において悪化する。その結果、ＵＶ浸透と、Ｅｕ2+−Ｍｎ2+エネルギ転移対に基づき、それによってこれらのランプの効率を低下させるＵＶ−ＬＥＤ蛍光体の組における飽和との間にトレードオフが存在する。
【００２０】
一般的に、本発明は、蛍光体の適切な選択によりＬＥＤ放射を望ましい色に変換することによって機能するＬＥＤベースのランプのルーメン出力及び色安定性を改善する蛍光体選択／層状化手法を提供する。この手法は、３５０〜４９０ｎｍの間のＬＥＤ放射で特に有効と考えられるが、これに限定されるものではない。
【００２１】
本発明の実施形態の１つによると、性能指数（ＦＯＭ）は、（入射ＬＥＤ光束）×（励起断面積）×（蛍光体の減衰期間）の積として定められる。ＬＥＤランプは、ランプ内の各蛍光体成分に対して、このＦＯＭが０．３よりも小さくなるように設計される。ＦＯＭは、０．１よりも小さいことが好ましい。本出願人は、このＦＯＭを満足させることが飽和効果を低減し、高いランプ効率を維持することになることを見出している。
【００２２】
ＦＯＭ方程式及び望ましい値は、例えば、ＬＥＤパッケージに配置された時のＥｕ2+−Ｍｎ2+蛍光体内の物理現象であるＭｎ2+の基底状態枯渇効果を考慮に入れて導出される。基底状態枯渇は、蛍光体内でＭｎ2+イオンの有意な部分が励起状態にある時に発生する。これが発生すると、Ｅｕ2+は、もはや基底状態のＭｎ2+イオンにエネルギを転移できなくなり、消光過程をもたらす。
【００２３】
ＦＯＭの成分の測定には、直接時間分解発光測定が必要になる。蛍光体の減衰期間は、分光計においてＬＥＤの外側で最初に測定することができ、本明細書に詳述するＦＯＭの１つの成分を与える。次の段階は、（入射光束）（励起断面積）の積をｓ-1の単位で判断することである。蛍光体層が入射ＬＥＤ放射を散乱させるミクロンサイズの粒子から構成される点で、この積の個々の成分の測定は簡単ではない。しかし、この積は、ＬＥＤの発光出力をその負荷サイクル（オンの時間の％）の関数として測定することによって容易に測定することができる。測定を単純にするために、固定した測定値の組に対してＬＥＤパルス周期を一定に保ち、オン時間を変化させる。発光強度がＬＥＤのオン時間に正比例しない場合には、蛍光体コーティングは、ＬＥＤ励起の強力な光束の下で飽和し、蛍光体効率の対応する低下がある。
【００２４】
次に、相対蛍光体効率をオン時間の関数としてプロットし、次に、Ｓ．Ｍｉｋｏｓｈｉｂａ、Ｓ．Ｓｈｉｒａｉ、Ｓ．Ｓｈｉｎａｄａ、及びＭ．Ｆｕｋｕｓｈｉｍａ、「Ｊ．Ａｐｐｌ．Ｐｈｙｓ．」５０、１０８８（１９７９）によって説明された公開文献に公知の方程式を使用して、ＦＯＭの（入射光束）（励起断面積）値をバックアウトすることができる。
【００２５】
（入射光束）（励起断面積）を判断する別の直接的方法は、立ち上がり時間測定又はビルドアップ測定として公知であるが、ＬＥＤのオン直後からの時間に対する蛍光体発光を測定することである。典型的な測定では、時間（ｔ）にわたる蛍光体発光ビルドアップは、以下の式で当て嵌めることができる。
強度＝ｋ*１−ｅｘｐ（−ｔ／τrise）
ここで、τriseは、ＬＥＤ内の蛍光体に対して当て嵌めた立ち上がり時間である。この測定によってτriseが判断された状態で、次に、（入射光束）（励起断面積）の積は、以下のようになる。
（入射光束）（断面積）：１／τrise−１／（蛍光体減衰期間）
ＦＯＭの判断のための分析後に、ＬＥＤパッケージ内の蛍光体ＱＥ（熱損失がないと仮定する）は、次に、以下のようになる。
ＱＥ（ＬＥＤ）＝ＱＥ（分光計）／（１＋ＦＯＭ）
【００２６】
望ましいＦＯＭ値は、いくつかの方法で各蛍光体に対して満足させることができる。これらは、１）速い減衰期間（例えば、＜３ｍｓ）を備えた蛍光体の選択、２）蛍光体上の平均入射光束を最小化する方法による蛍光体の配置、又は３）この２つの組合せを含む。
【００２７】
例えば、上述のＦＯＭ値を満足させ、それによってＥｕ3+（減衰期間が約１ｍｓ）、Ｔｂ3+（減衰期間が約３ｍｓ）、Ｍｎ4+（減衰期間が約３ｍｓ）、Ｐｒ3+（減衰期間が約１〜５００ｍｓ）、Ｅｕ2+（減衰期間が約１ｍｓ）、又はＣｅ3+（減衰期間が＜１００ｎｓ）に基づく蛍光体のようなより速く減衰する蛍光体をＬＥＤ内で使用することにより、飽和効果を回避することができる。これらの種類の蛍光体に対して、ＦＯＭの減衰期間成分は、目標値の０．３を満足するのに十分なほど低く、それによって飽和効果を低減するか又は防止する。
【００２８】
代替的に、Ｍｎ2+（減衰期間が約１０ｍｓ）に基づく蛍光体のようなより遅い減衰期間の蛍光体が使用される場合には、代替的なＬＥＤランプ設計を使用して蛍光体層上の平均光束を低減することができる。これを達成する１つの方法は、これらの減衰の遅い蛍光体を含有する蛍光体コーティングをＬＥＤチップから遠く離して配置し、蛍光体上の平均光束を低減することである。
【００２９】
これらの方法は、互いに組み合わせて使用してもよい。例えば、より速い減衰期間を備えた蛍光体は、ＬＥＤチップにより近く設けられてもよく、より遅い減衰期間の蛍光体は、これらのより速い蛍光体の上に設けることができる。最初のより速く減衰する蛍光体層は、入射ＬＥＤ放射を散乱かつ吸収することになり、それが、より遅く減衰する蛍光体上の入射光束を低減することになり、その層内での飽和を防止する。このようなコーティング手法は、素子全体の効率を最大にすることになる。
【００３０】
図１に示す設計は、非常に速い減衰期間を備えた蛍光体が使用される時に上述のＦＯＭを満足させるのに適切と考えられるが、より遅い減衰期間の蛍光体に対しては、他の設計が必要になる場合がある。すなわち、図２を参照すると、本発明の一実施形態による発光素子を示している。図２の実施形態の構造は、蛍光体層１２２がＬＥＤチップから遠く離れて配置される以外は、図１の構造と類似している。この配置は、ＬＥＤ放射がＬＥＤチップから離れて伝播する時にそれが分散されるので、より低い入射ＬＥＤ光束をもたらす。すなわち、上記に定めたＦＯＭは、より遅く減衰する蛍光体によってより容易に満足させることができる。
【００３１】
代替的に、単一の蛍光体層１２２に代えて、蛍光体組成物を封入材料１２０内に散乱させることもできる。蛍光体（粉末の形態）は、封入材料１２０の単一領域内又は封入材料の全容積にわたって散乱させることができる。蛍光体を封入材料１２０内に散乱させる場合には、蛍光体粉末をポリマー前駆体に付加し、ＬＥＤチップ１１２の周囲に装填し、次に、ポリマー前駆体を養生してポリマー材料を凝固することができる。転移装填のような他の公知の蛍光体散乱方法を使用することもできる。
【００３２】
図３は、本発明の好ましい態様によるシステムの第３の好ましい構造を示している。図３に示す実施形態の構造は、蛍光体組成物２２２が、ＬＥＤチップ２１２の上に形成される代わりに、封入材料２２０の外面又はもしあればシェル２１８の表面上に被覆される以外は図１に類似している。シェル２１８が存在する場合には、蛍光体組成物は、シェル２１８の内面上に被覆されることが好ましいが、必要に応じて、蛍光体は、シェルの外面上に被覆することもできる。蛍光体組成物２２２は、シェルの全表面上又はシェル表面の上部部分だけに被覆することができる。勿論、図１〜図３の構造を組み合わせてもよく、１つ又はそれよりも多くの蛍光体は、どの２つ又は全ての３つの位置にも位置することができる。
【００３３】
すなわち、ここで図４を参照すると、本発明の一実施形態による２つの別々の蛍光材料を備えた発光素子を示している。図４に示す実施形態の構造は、第２の蛍光体組成物３２４がシェル３１８の表面上に被覆される以外は図１に類似している。第１の蛍光材料３２２は、ＬＥＤチップ３１２の上に配置される。
【００３４】
第１の層３２２内の蛍光体は、それがＬＥＤチップの近くに配置され、従ってＬＥＤチップから高い入射光束を受けることになるために、好ましくは速い減衰期間を有することになる。第２の層３２４内の蛍光体は、それが第１の層によるＬＥＤ放射の吸収及び散乱に起因してより低い入射光束を受けることになるために、より長い減衰期間を備えた蛍光体であると考えられる。上述のように、ランプ内の各蛍光体は、０．３又はそれよりも小さいＦＯＭを有することになる。本発明の説明では、各層における単一蛍光体組成物を参照することができるが、第１及び第２の蛍光材料の両方は、２つ又はそれよりも多くの異なる蛍光体組成物を含有することができることを認めるべきである。
【００３５】
本発明の実施形態は、１つ又は２つの蛍光体層を示すが、本発明は、そのようなものに限定されず、実施形態は、３つ又はそれよりも多くの蛍光体層を収容するように企図されている。有利な態様では、本発明による半導体構成要素は、従来の生産ラインを使用して製造可能である。
【００３６】
生じた光の色温度又は色配置は、蛍光材料、粒径、及びその濃度の適切な選択によって変更可能である。更に、発光材料混合物を利用することもでき、１つの有利な結果として、放射光の色の望ましい色調を精密に調節することができる。
【００３７】
ＦＯＭに対する上述の方程式から判断することができるように、速い減衰期間を備えた蛍光体は、より遅い減衰期間を備えた蛍光体よりも所定のＬＥＤにより近く位置決めすることができ（そのために、より高い入射光束を受ける）、同時に依然として０．３の目標を満足することができる。すなわち、例えば、図１の実施形態で使用される蛍光体は、ある一定の平均光度を備えた従来のＬＥＤチップを使用するランプに対するＦＯＭを満足させるために、約１ｍｓ又はそれよりも小さい程度の減衰期間を有することができる。同様に、より遅い減衰期間を備えた蛍光体は、図２〜図３の実施形態に、及び図４の第２の蛍光体層として使用することができる。これらの蛍光体の選択は、入射光束が最も高いＬＥＤに最も近い蛍光体層内のイオンの励起状態母集団が大きいことに起因する飽和効果を最小化することになる。ＬＥＤから遠く離れた蛍光体層は、次に、より遅い減衰期間（＞３ｍｓ）を有する及び／又は入射ＬＥＤ放射の吸収がより大きい蛍光体を使用することができる。
【００３８】
ＬＥＤから遠く離れた層内での高い吸収性のＥｕ2+−Ｍｎ2+蛍光体の使用は、それが、最初の蛍光体層を通って浸透する入射光の有意な部分が有用な可視光に変換されてＬＥＤ素子効率を増大させることを保証するのを助けるので、図４に関して説明した実施形態における第２の蛍光体として特に有用である。仮にこれらの蛍光体がＬＥＤの近くに置かれた場合、高い入射光束からの蛍光体の飽和効果が蛍光体の量子効率（ＱＥ）を大きく低減し、より低いルーメン出力を備えたランプをもたらすであろう。しかし、本発明の層状化手法によると、ＬＥＤに最も近い蛍光体層は、入射放射を吸収しかつ散乱させ、それによってＬＥＤから遠く離れた蛍光体層上の光束を低減する。その結果、蛍光体飽和効果が大きく低減され、ＬＥＤから離れている蛍光体層は、より高いＱＥを有する。これが、ＬＥＤランプのルーメン出力を改善することになる。
【００３９】
本発明において適切に使用することができる蛍光体は、限定はしないが以下のものを含む。
青色：
【００４０】
【化１】
2007527118.tif 000002
【００４１】
青色−緑色：
【００４２】
【化２】
2007527118.tif 000003
【００４３】
緑色：
【００４４】
【化３】
2007527118.tif 000004
【００４５】
黄色−オレンジ色
【００４６】
【化４】
2007527118.tif 000005
【００４７】
赤色：
【００４８】
【化５】
2007527118.tif 000006
【００４９】
上述の蛍光体の減衰期間は公知であり、又は公知の方法を使用して判断することができる。これらの減衰期間及び公知のＬＥＤを使用して行われる計算に基づいて、エンドユーザが所望する蛍光体の適正な配置は、各蛍光体に対するＦＯＭが０．３又はそれ未満になるように判断することができる。すなわち、ユーザは、依然として蛍光体及びＬＥＤチップのあらゆる組合せを望むように選択し、同時にランプ効率を維持して飽和効果の危険性を低減することにより、望ましい光品質を備えたランプ設計における柔軟性を維持することができる。
【実施例１】
【００５０】
蛍光体／配置の改善が飽和の低減及び素子効率の改善をもたらすことができる方法の実施例と実証をここで説明する。４００〜４１０ｎｍのＵＶのＬＥＤチップ及び２つの異なる蛍光体組成物で作られたＬＥＤの初期比較が行われた。第１のサンプル（サンプル１）は、Ｓｒ2Ｐ2Ｏ7：Ｅｕ、Ｍｎ（ＳＰＰ）とＳｒ4Ａｌ14Ｏ25：Ｅｕ（ＳＡＥ）との配合物から成る。第２のサンプル（サンプル２）は、Ｃａ5（ＰＯ4）3Ｃｌ：Ｅｕ、Ｍｎ（ＨＡＬＯ）とＳＡＥとの配合物から成る。サンプル２の蛍光体配合物は、サンプル１に対して２０％高い量子効率を有し（分光計において）、かつ４０５ｎｍの光の吸収も２５〜３０％高いので（同様の粒径の蛍光体に対して）、サンプル２配合物は、パッケージ内のサンプル１配合物に対して遥かに高いルーメン出力を有することになると予想された。その代わりに、サンプル２ＬＥＤは、サンプル１ＬＥＤと比較して１５〜２０％低いルーメンを有した。この相違の主な原因は、ＳＰＰに対する０．１９６のＦＯＭと比較してＨＡＬＯ蛍光体の高い吸収性（０．５９４の上記に定めたＦＯＭ）による飽和効果に起因するものであると判断された。
【００５１】
別の実施例は、蛍光体配置が図５に示す層状化構成に修正された実験によってもたらされる。これらの実験では、より低い吸収性のサンプル１配合物５０がＬＥＤチップ５２により近く配置され、一方、より高い吸収性（及びより高い飽和性）のＨＡＬＯ蛍光体５４は、ＬＥＤチップから遠く離して置かれた。上述のＵＶチップを使用するこの発光素子の放射特性は５６に示している。この配置は、満足できる５２００のＣＣＴ値及び８５の高いＣＲＩを備えたサンプル１（８．３ルーメン／Ｗ）又はサンプル２（９ルーメン／Ｗ）配合物だけを使用するＬＥＤと比較して、ルーメン出力の大きな改善（駆動電流３５０ｍＡでの１３ルーメン／Ｗ）をもたらした。この配置が機能する理由は、より低い飽和性蛍光体がＬＥＤにより近く存在し、一方、高吸収能蛍光体が多くのＵＶ−ＬＥＤ放射を可視光に変換する恩典を依然として有するからである。
【００５２】
以上の説明、実施例、及び図面は、本発明の特定的な実施形態を参照するものであるが、本発明は、これに限定されないものとする。例えば、発光素子のＦＯＭ及び他の望ましい特性を満足させるように、付加的な蛍光体配置手法を考案することができると考えられる。明らかに、以上の詳細説明を読んで理解すれば、他の者には修正及び変更が想起されるであろう。例示的な実施形態は、全てのそのような修正及び変更が特許請求の範囲又はその均等物の範囲に属する限り、それらを含むように解釈されるものとする。
【図面の簡単な説明】
【００５３】
【図１】本発明の１つの実施形態による照明システムの概略断面図である。
【図２】本発明の第２の実施形態による照明システムの概略断面図である。
【図３】本発明の第３の実施形態による照明システムの概略断面図である。
【図４】本発明の第４の実施形態による照明システムの概略断面図である。
【図５】本発明の一実施形態の実施例における特定の蛍光体配置手法を示す図である。
【符号の説明】
【００５４】
１０  蛍光体−変換発光素子又はランプ
１２  発光ダイオード（ＬＥＤ）チップ
１８  シェル
２０  封入材料
【図１】
2007527118.tif 000007
【図２】
2007527118.tif 000008
【図３】
2007527118.tif 000009
【図４】
2007527118.tif 000010
【図５】
2007527118.tif 000011
【国際調査報告】
2007527118.tif 000012
2007527118.tif 000013
2007527118.tif 000014
2007527118.tif 000015